(57)【要約】【課題】良好な熱安定性および透明性を有するポリエステル組成物およびその製造方法を提供する。【解決手段】Ｃｕ、Ｐｄ、Ｐｔ、Ａｕ、Ｆｅ、Ｚｎの群から選ばれる少なくとも１種の金属元素Ａ、Ｇｅ、ＴｉまたはＡｌの群から選ばれる少なくとも１種の金属元素Ｂ、およびアルカリ金属またはアルカリ土類金属の群から選ばれる少なくとも１種の金属元素Ｃを含み、ポリエステルに対して、金属元素Ａを０．０１ｍｏｌ／ｔ以上３０ｍｏｌ／ｔ以下含有し、さらに、粒子径が５０ｎｍ以上１．５μｍ以下の金属元素Ａを含有する粒子を含むポリエステル組成物。【選択図】なし【特許請求の範囲】
【請求項１】
Ｃｕ、Ｐｄ、Ｐｔ、Ａｕ、Ｆｅ、Ｚｎの群から選ばれる少なくとも１種の金属元素Ａ、Ｇｅ、ＴｉまたはＡｌの群から選ばれる少なくとも１種の金属元素Ｂ、およびアルカリ金属またはアルカリ土類金属の群から選ばれる少なくとも１種の金属元素Ｃを含み、ポリエステルに対して、上記金属元素Ａを０．０１ｍｏｌ／ｔ以上３０ｍｏｌ／ｔ以下含有し、さらに、粒子径が５０ｎｍ以上１．５μｍ以下の金属元素Ａを含有する粒子を含むポリエステル組成物。
【請求項２】
ポリエステル組成物に対して、金属元素Ｂを０．０１ｍｏｌ／ｔ以上１０ｍｏｌ／ｔ以下含有することを特徴とする請求項１に記載のポリエステル組成物。
【請求項３】
金属元素Ａの含有量Ｍ１（ｍｏｌ／ｔ）と、金属元素Ｃの含有量Ｍ２（ｍｏｌ／ｔ）の比が、式（Ｉ）を満たすことを特徴とする請求項１または請求項２に記載のポリエステル組成物。
０．０１≦Ｍ２／Ｍ１≦３０（Ｉ）
【請求項４】
金属元素ＡがＣｕであることを特徴とする請求項１〜３のいずれか１項に記載のポリエステル組成物。
【請求項５】
全光線透過率が８０％以上であることを特徴とする請求項１〜４のいずれか１項に記載のポリエステル組成物。
【請求項６】
ポリエステルがポリエチレンテレフタレートであることを特徴とする請求項１〜５のいずれか１項に記載のポリエステル組成物。
【請求項７】
ジカルボン酸またはジカルボン酸エステルおよびジオールをエステル化反応またはエステル交換反応し、次いで重縮合反応してポリエステル組成物を製造するに際して、Ｃｕ、Ｐｄ、Ｐｔ、Ａｕ、Ｆｅ、Ｚｎの群から選ばれる少なくとも１種の金属元素Ａを含む金属化合物、Ｇｅ、ＴｉまたはＡｌの群から選ばれる少なくとも１種の金属元素Ｂを含む金属化合物、およびアルカリ金属またはアルカリ土類金属の群から選ばれる少なくとも１種の金属元素Ｃを含む金属化合物を重縮合反応終了前に添加することを特徴とするポリエステル組成物の製造方法。
【請求項８】
金属元素Ａの添加量がポリエステル組成物に対して、０．０１ｍｏｌ／ｔ以上３０ｍｏｌ／ｔ以下であることを特徴とする請求項７に記載のポリエステル組成物の製造方法。
【請求項９】
金属元素Ｂの添加量がポリエステル組成物に対して０．０１ｍｏｌ／ｔ以上１０ｍｏｌ／ｔ以下であることを特徴とする請求項７または請求項８に記載のポリエステル組成物の製造方法。
【請求項１０】
金属化合物に含まれる金属元素Ａの添加量Ｍ３（ｍｏｌ／ｔ）と、金属元素Ｃの添加量Ｍ４（ｍｏｌ／ｔ）の比が、式（ＩＩ）を満たすことを特徴とする請求項７〜９のいずれか１項に記載のポリエステル組成物の製造方法。
０．０１≦Ｍ４／Ｍ３≦３０（ＩＩ）
【請求項１１】
金属元素Ｃを含む金属化合物は、アルカリ金属またはアルカリ土類金属の水酸化物であることを特徴とする請求項７〜１０のいずれか１項に記載のポリエステル組成物の製造方法。
【請求項１２】
エステル化反応またはエステル交換反応終了から、重縮合反応終了までの間に金属元素Ａを含む金属化合物、金属元素Ｂを含む金属化合物および金属元素Ｃを含む金属化合物を添加することを特徴とする請求項７〜１１のいずれか１項に記載のポリエステル組成物の製造方法。
【請求項１３】
金属元素Ｃを含む金属化合物を溶媒に溶解した溶液として添加することを特徴とする請求項７〜１２のいずれか１項に記載のポリエステル組成物の製造方法。
【請求項１４】
金属元素Ａを含む金属化合物と金属元素Ｃを含む金属化合物の溶液を混合して添加することを特徴とする請求項７〜１３のいずれか１項に記載のポリエステル組成物の製造方法。
【発明の詳細な説明】
【技術分野】
【０００１】
本発明は、良好な熱安定性および透明性を有するポリエステル組成物およびその製造方法に関するものである。
【背景技術】
【０００２】
ポリエステルは機械的強度、化学的安定性、透明性に優れ、かつ安価であるため、フィルム、繊維、ボトル、シート、容器などの用途において多く使用されている樹脂のひとつである。
【０００３】
従来、ポリエステルは、溶融押出などの成形加工において、ゲル化による異物が発生し、成形体の品位低下、成形機の口金汚れの増加、製造工程上のフィルター詰まりなどの課題があった。
【０００４】
これらの課題に対して、以下の文献に示されるような検討がされてきている。
特許文献１では、銅塩およびハロゲン化物の少なくとも１つを有する二軸延伸ポリエステルフィルムが開示され、銅塩やハロゲン化物を加えることで熱安定性が向上することが記載されている。
【０００５】
特許文献２では、金属ハロゲン化合物を含有させることにより、熱安定性が向上することが記載されている。
【先行技術文献】
【特許文献】
【０００６】
【特許文献１】特開２０１０−２６５４５９号公報
【特許文献２】特開２０１５−６７６６１号公報
【発明の概要】
【発明が解決しようとする課題】
【０００７】
しかしながら、これら従来の技術のように銅塩や金属ハロゲン化物をただ含有させるだけでは、ポリエステルの透明性の低下が生じるという課題があった。
本発明の目的は、良好な熱安定性および透明性を有するポリエステル組成物およびその製造方法を提供することにある。
【課題を解決するための手段】
【０００８】
上記課題を解決すべく鋭意検討した結果、良好な熱安定性および透明性を有するポリエステル成形体を提供しうるポリエステル組成物およびその製造方法を見出し、本発明に到達した。
【０００９】
本発明の目的は以下の手段によって達成される。
（１）Ｃｕ、Ｐｄ、Ｐｔ、Ａｕ、Ｆｅ、Ｚｎの群から選ばれる少なくとも１種の金属元素Ａ、Ｇｅ、ＴｉまたはＡｌの群から選ばれる少なくとも１種の金属元素Ｂ、およびアルカリ金属またはアルカリ土類金属の群から選ばれる少なくとも１種の金属元素Ｃを含み、ポリエステルに対して、上記金属元素Ａを０．０１ｍｏｌ／ｔ以上３０ｍｏｌ／ｔ以下含有し、さらに、粒子径が５０ｎｍ以上１．５μｍ以下の金属元素Ａを含有する粒子を含むポリエステル組成物。
（２）ポリエステル組成物に対して、金属元素Ｂを０．０１ｍｏｌ／ｔ以上１０ｍｏｌ／ｔ以下含有することを特徴とする（１）に記載のポリエステル組成物。
（３）金属元素Ａの含有量Ｍ１（ｍｏｌ／ｔ）と、金属元素Ｃの含有量Ｍ２（ｍｏｌ／ｔ）の比が、式（Ｉ）を満たすことを特徴とする（１）または（２）に記載のポリエステル組成物。
０．０１≦Ｍ２／Ｍ１≦３０（Ｉ）
（４）金属元素ＡがＣｕであることを特徴とする（１）〜（３）のいずれか１項に記載のポリエステル組成物。
（５）全光線透過率が８０％以上であることを特徴とする（１）〜（４）のいずれか１項に記載のポリエステル組成物。
（６）ポリエステルがポリエチレンテレフタレートであることを特徴とする（１）〜（５）のいずれか１項に記載のポリエステル組成物。
（７）ジカルボン酸またはジカルボン酸エステルおよびジオールをエステル化反応またはエステル交換反応し、次いで重縮合反応してポリエステル組成物を製造するに際して、Ｃｕ、Ｐｄ、Ｐｔ、Ａｕ、Ｆｅ、Ｚｎの群から選ばれる少なくとも１種の金属元素Ａを含む金属化合物、Ｇｅ、ＴｉまたはＡｌの群から選ばれる少なくとも１種の金属元素Ｂを含む金属化合物、およびアルカリ金属またはアルカリ土類金属の群から選ばれる少なくとも１種の金属元素Ｃを含む金属化合物を重縮合反応終了前に添加することを特徴とするポリエステル組成物の製造方法。
（８）金属元素Ａの添加量がポリエステル組成物に対して、０．０１ｍｏｌ／ｔ以上３０ｍｏｌ／ｔ以下であることを特徴とする（７）に記載のポリエステル組成物の製造方法。
（９）金属元素Ｂの添加量がポリエステル組成物に対して０．０１ｍｏｌ／ｔ以上１０ｍｏｌ／ｔ以下であることを特徴とする（７）または（８）に記載のポリエステル組成物の製造方法。
（１０）金属化合物に含まれる金属元素Ａの添加量Ｍ３（ｍｏｌ／ｔ）と、金属元素Ｃの添加量Ｍ４（ｍｏｌ／ｔ）の比が、式（ＩＩ）を満たすことを特徴とする（７）〜（９）のいずれか１項に記載のポリエステル組成物の製造方法。
０．０１≦Ｍ４／Ｍ３≦３０（ＩＩ）
（１１）金属元素Ｃを含む金属化合物は、アルカリ金属またはアルカリ土類金属の水酸化物であることを特徴とする（７）〜（１０）のいずれか１項に記載のポリエステル組成物の製造方法。
（１２）エステル化反応またはエステル交換反応終了から、重縮合反応終了までの間に金属元素Ａを含む金属化合物、金属元素Ｂを含む金属化合物および金属元素Ｃを含む金属化合物を添加することを特徴とする（７）〜（１１）のいずれか１項に記載のポリエステル組成物の製造方法。
（１３）金属元素Ｃを含む金属化合物を溶媒に溶解した溶液として添加することを特徴とする（７）〜（１２）のいずれか１項に記載のポリエステル組成物の製造方法。
（１４）金属元素Ａを含む金属化合物と金属元素Ｃを含む金属化合物の溶液を混合して添加することを特徴とする（７）〜（１３）のいずれか１項に記載のポリエステル組成物の製造方法。
【発明の効果】
【００１０】
本発明により、良好な熱安定性および透明性を有するポリエステル成形体としうるポリエステル組成物およびその製造方法を提供することができる。
【発明を実施するための形態】
【００１１】
以下に本発明を詳細に説明する。
本発明のポリエステル組成物とは、Ｃｕ、Ｐｄ、Ｐｔ、Ａｕ、Ｆｅ、Ｚｎの群から選ばれる少なくとも１種の金属元素Ａ、Ｇｅ、ＴｉまたはＡｌの群から選ばれる少なくとも１種の金属元素Ｂ、およびアルカリ金属またはアルカリ土類金属の群から選ばれる少なくとも１種の金属元素Ｃを含み、ポリエステルに対して、上記金属元素Ａを０．０１ｍｏｌ／ｔ以上３０ｍｏｌ／ｔ以下含有し、さらに、粒子径が５０ｎｍ以上１．５μｍ以下の金属元素Ａを含有する粒子を含むポリエステル組成物である。
【００１２】
なお、本発明でいう金属元素Ａ、金属元素Ｂおよび金属元素Ｃを含むとは、ポリエステル組成物中に含有されていることであってポリマー中での化学的な形態は問わないが、金属元素Ａについては、少なくともその一部が５０ｎｍ以上１．５μｍ以下の粒子を形成することが必要である。また、金属元素Ａ、Ｂ、Ｃはそれぞれ２種類以上の金属元素から構成されることもできる。
【００１３】
本発明のポリエステル組成物は、本発明の効果を実現するため、上記金属元素を共に含有する必要である。金属元素Ａを単独で含有する場合、ポリエステル組成物の熱安定性は向上するものの、透明性が劣る。金属元素Ｂ、および金属元素Ｃと共存させることにより、熱安定性に加え、透明性が大きく向上する。
【００１４】
本発明のポリエステル組成物は、金属元素Ａを含む５０ｎｍ以上１．５μｍ以下の粒子を含有することが必要である。金属元素Ａが金属粒子、特にイオン化していない特定範囲の粒径を有する金属粒子の様態でポリエステル中に存在すると、熱安定性および透明性が良好なポリエステル組成物となる。金属元素Ａと金属元素Ｃを共に含有させることにより、金属元素Ａが微粒子化され、特定範囲の粒径を有する金属粒子が形成し、金属元素Ａに由来する金属イオンなどによる着色を抑制することができ、ポリエステル組成物の透明性を向上することもできる。さらに、金属元素Ｂを含有することで、さらなる良好な透明性に優れたポリエステル組成物となる。
【００１５】
本発明のポリエステル組成物は、金属元素Ａを含む５０ｎｍ以上１．５μｍ以下の粒子を含有するが、粒子径は、粒子におけるもっとも長い直径のことである。なお、本発明でいう粒子を含むとは、ポリエステル組成物が含有していることであって、各金属元素Ａの粒子中およびポリマー中での化学的な形態は問わないが、金属粒子の様態であることがポリエステル組成物の透明性の点から好ましい。このような、微分散されている金属元素Ａを有する粒子を含有することにより、本発明の効果を実現することは可能となる。
【００１６】
本発明のポリエステル組成物には特定範囲の粒径を有する金属元素Ａの粒子を含有させる必要があり、ポリエステル重合中に金属元素Ａから粒子を形成する場合は標準酸化還元電位の影響を受ける。本発明における標準酸化還元電位は、２５℃における電気化学便覧第６版に記載された値である。ポリエステル重合中に金属元素Ａから金属粒子を形成させるため、金属元素Ａは標準酸化還元電位が−１．７０Ｖ以上である金属元素であることが好ましく、例えば、Ｚｒ、Ｍｎ、Ｔａ、Ｚｎ、Ｃｒ、Ｆｅ、Ｃｄ、Ｃｏ、Ｎｉ、Ｓｎ、Ｐｂ、Ｓｂ、Ｂｉ、Ｃｕ、Ｈｇ、Ａｇ、Ｐｄ、Ｉｒ、Ｐｔ、Ａｕなどが挙げられるが、ポリエステル組成物の熱安定性および透明性の点から、Ｃｕ、Ｐｄ、Ｐｔ、Ａｕ、Ｆｅ、Ｚｎであることが必要である。その中でも、熱安定性に優れる点から、特にＣｕであることが好ましい。
【００１７】
一方、金属元素Ａからなる粒子を含有するだけではポリエステル組成物の透明性が低下する問題があり、本発明のポリエステル組成物においては、金属元素Ａからなる特定の粒径を有する粒子に加え、金属元素Ｂおよび金属元素Ｃを共存させることにより、透明性がさらに良好となる。
【００１８】
本発明のポリエステル組成物において、金属元素Ａの含有量は０．０１ｍｏｌ／ｔ以上３０ｍｏｌ／ｔ以下であることが必要である。含有量の下限としては、０．０５ｍｏｌ／ｔ以上であることがさらに好ましい。また、含有量の上限としては、１０ｍｏｌ／ｔ以下であることがより好ましく、２．５ｍｏｌ／ｔ以下であることがさらに好ましい。上記範囲を満たすことで、透明性の低下を引き起こすことなく、溶融成形時に発生するゲル化異物が少ない良好な熱安定性を有するポリエステル組成物を提供することが可能である。
【００１９】
本発明のポリエステル組成物において、金属元素Ｂの含有量は０．０１ｍｏｌ／ｔ以上１０ｍｏｌ／ｔ以下であることが好ましい。含有量の下限としては、０．３ｍｏｌ／ｔ以上であることがさらに好ましい。また、含有量の上限としては、２．０ｍｏｌ／ｔ以下であることがさらに好ましい。上記範囲を満たすことで、黄色く着色がなく、さらに良好な透明性を有するポリエステル組成物を提供することが可能である。
【００２０】
本発明においては、金属元素Ｃの含有量を規定しないが、金属元素Ａの含有量Ｍ１（ｍｏｌ／ｔ）と、金属元素Ｃの含有量Ｍ２（ｍｏｌ／ｔ）の比が、式（Ｉ）で表される関係を満たすことが好ましい。
０．０１≦Ｍ２／Ｍ１≦３０（Ｉ）
Ｍ２／Ｍ１を上記の数値範囲内にすることで、得られるポリエステル組成物の透明性がより良好となる。これは、金属元素Ａおよび金属元素Ｃを特定の比率で共存させたことによる特異的な効果である。Ｍ２／Ｍ１が０．０１以上であれば、透明性の改善効果が顕著となり、Ｍ２／Ｍ１が３０以下であれば、過剰な金属元素Ｃによる着色なども発生しない。また、Ｍ２／Ｍ１の下限としては、１０以上であることがさらに好ましい。Ｍ２／Ｍ１の上限としては、２０以下であることがさらに好ましい。
【００２１】
本発明のポリエステル組成物を構成するポリエステルは、本発明の効果を十分奏する点からポリエチレンテレフタレートであることが好ましい。また、本発明の効果を損なわない範囲で共重合成分が含まれていてもよい。
【００２２】
本発明のポリエステル組成物の熱安定性は、該ポリエステル組成物を酸素濃度１％の窒素雰囲気下、３００℃で６時間加熱処理した際のゲル化率で評価する。ポリエステル組成物を溶融成形する工程においては、溶融時の熱劣化を抑制するために窒素パージを実施することが一般的であるが、微量の酸素が混入する。本発明のゲル化率の測定条件はこの成形工程を想定した条件であり、ゲル化率が小さければ小さいほど、良好な熱安定性を有するものとなる。
【００２３】
本発明のポリエステル組成物は、上記条件で処理した際のゲル化率が１５％以下であることが好ましく、２％以下であることがさらに好ましい。上記範囲とすることで、高い熱安定性が要求されるフィルム用途などに好適なポリエステル組成物を提供することが可能となる。
【００２４】
本発明のポリエステル組成物の透明性は、該ポリエステル組成物からなる成形体の全光線透過率で評価する。全光線透過率が小さいほど、良好な透明性を有するものとなる。
【００２５】
本発明のポリエステル組成物からなる成形体の全光線透過率が８０％以上であることが好ましい。上記範囲を満たすことで、透明性に優れた成形体を得ることができる。そのため、光学フィルムなどに好適である。また、全光線透過率９０％以上であることがさらに好ましい
本発明のポリエステル組成物の透明性は、ポリエステル組成物の色調および溶液ヘイズの影響を受ける。
本発明のポリエステル組成物の色調は、重縮合直後の結晶化していないチップ状のポリエステル組成物の色差計で測定した時のＬ値で評価する。Ｌ値が４０以上であることが好ましく、５０以上であることはさらに好ましい。Ｌ値が高いほど、より透明性の良好なポリエステル組成物を提供することが可能となる。
【００２６】
本発明において、熱安定性を付与するため金属元素Ａを使用しているが、金属元素Ａがポリエステル組成物中でイオン化している場合、着色が発生し、色調低下の要因となる。本発明では金属元素Ａを微粒子化することで金属元素のイオン化を抑制し、良好な色調を実現している。
【００２７】
本発明のポリエステル組成物の溶液ヘイズが小さいほど、透明性の良好なポリエステル組成物となる。本発明においては、金属元素Ａ由来の粒子がポリエステル組成物中で微分散化され、透明性が得られる。
【００２８】
ポリエステル組成物の溶液ヘイズは、１０％以下であることが好ましい。より好ましくは３％以下であり、さらに好ましくは１％以下である。上記範囲を満たすことで、高透明性が要求されるフィルムなどに好適なポリエステル組成物を提供することが可能となる。
【００２９】
次に、本発明のポリエステル組成物の製造方法について記載する。
本発明のポリエステル組成物の製造方法は、ジカルボン酸成分またはそのエステルとジオール成分を主原料とし、次の２段階の工程からなる。すなわち、（Ａ）エステル化反応、または（Ｂ）エステル交換反応からなる１段階目の工程と、それに続く（Ｃ）重縮合反応からなる２段階目の工程である。
【００３０】
本発明のポリエステル組成物を製造する原料は、ジカルボン酸またはジカルボン酸エステルとジオールを用いることができ、２種類以上を組み合わせて使用することも可能である。
本発明におけるジカルボン酸としては、テレフタル酸、２，６−ナフタレンジカルボン酸、イソフタル酸、ジフェニル４，４’−ジカルボン酸、５−ナトリウムスルホイソフタル酸、シュウ酸、コハク酸、アジピン酸、セバシン酸、マロン酸、ダイマー酸などが挙げられる。また、ジカルボン酸エステルとは、先に述べたジカルボン酸の低級アルキルエステル、酸無水物、アシル塩化物などであり、メチルエステル、エチルエステル、ヒドロキシエチルエステルなどが好ましく用いられる。本発明におけるジカルボン酸またはジカルボン酸エステルとしてより好ましい態様は、融点が高く、フィルムや繊維などに加工しやすいポリエステル組成物を得ることができる点で、テレフタル酸、２，６−ナフタレンジカルボン酸、イソフタル酸、またはこれらのアルキルエステルである。
【００３１】
本発明におけるジオールとしては、エチレングリコール、１，２−プロパンジオール、１，３−プロパンジオール、ブタンジオール、２−メチル−１，３−プロパンジオール、ヘキサンジオール、ネオペンチルグリコールなどの脂肪族ジオール、脂環式ジオールとしてはシクロヘキサンジメタノール、シクロヘキサンジエタノール、デカヒドロナフタレンジメタノール、デカヒドロナフタレンジエタノール、ノルボルナンジメタノール、ノルボルナンジエタノール、トリシクロデカンジメタノール、トリシクロデカンエタノール、テトラシクロドデカンジメタノール、テトラシクロドデカンジエタノール、デカリンジメタノール、デカリンジエタノールなどの飽和脂環式１級ジオール、２，６−ジヒドロキシ−９−オキサビシクロ［３，３，１］ノナン、３，９−ビス（２−ヒドロキシ−１，１−ジメチルエチル）−２，４，８，１０−テトラオキサスピロ［５，５］ウンデカン（スピログリコール）、５−メチロール−５−エチル−２−（１，１−ジメチル−２−ヒドロキシエチル）−１，３−ジオキサン、イソソルビドなどの環状エーテルを含む飽和ヘテロ環１級ジオール、その他シクロヘキサンジオール、ビシクロヘキシル−４，４’−ジオール、２，２−ビス（４−ヒドロキシシクロヘキシルプロパン）、２，２−ビス（４−（２−ヒドロキシエトキシ）シクロヘキシル）プロパン、シクロペンタンジオール、３−メチル−１，２−シクロペンタジオール、４−シクロペンテン−１，３−ジオール、アダマンジオールなどの各種脂環式ジオールや、パラキシレングリコール、ビスフェノールＡ、ビスフェノールＳ，スチレングリコール、９，９−ビス（４−（２−ヒドロキシエトキシ）フェニル）フルオレン、９，９’−ビス（４−ヒドロキシフェニル）フルオレンなどの芳香環式ジオールが例示できる。またジオール以外にも本発明の効果を損なわない範囲で、トリメチロールプロパン、ペンタエリスリトールなどの多官能アルコールも用いることができる。本発明の効果を十分果たすことができる点、およびフィルムや繊維などに加工しやすいポリエステル組成物を得ることができる点でエチレングリコールが好ましい。
【００３２】
本発明の製造方法において、１段階目の工程のうち、（Ａ）エステル化反応の工程は、ジカルボン酸とジオールとを所定温度でエステル化反応させ、所定量の水が留出するまで反応をおこない、低重合体を得る工程である。エステル化反応により低重合体を得る場合、エステル化反応性、得られるポリエステル組成物の耐熱性の観点から、エステル化反応開始前のジオールとジカルボン酸のモル比（ジオール／ジカルボン酸）は、１．０５以上１．４０以下の範囲であることが好ましい。より好ましくは１．０５以上１．３０以下、さらに好ましくは１．０５以上１．２０以下である。上記範囲とすることで、良好な反応性を有し、またジオールの２量体などの副生成物の生成を抑制できることから、得られるポリエスエル組成物の耐熱性を良好にすることができる。
【００３３】
また（Ｂ）エステル交換反応の工程は、ジカルボン酸アルキルエステルとジオールとをエステル交換反応させ、所定量のアルコールが留出するまで反応をおこない、低重合体を得る工程である。エステル交換反応にて低重合体を得る場合、反応性、得られるポリエステル組成物の耐熱性の観点から、ジオールとジカルボン酸アルキルエステルのモル比（ジオール／ジカルボン酸アルキルエステル）は１．７以上２．３以下の範囲であることが好ましい。上記範囲とすることで、エステル交換反応を効率的に進行させることができ、ジオールの２量体の副生を抑えることができることから、得られるポリエステル組成物の耐熱性を良好にすることができる。
【００３４】
２段階目の工程のうち、（Ｃ）重縮合反応は、（Ａ）エステル化反応または（Ｂ）エステル交換反応で得られた低重合体からポリエステル組成物を得る工程である。
また、本発明の製造方法は、バッチ重合、半連続重合、連続重合が適用できる。
【００３５】
本発明のポリエステル組成物の製造方法において、（Ａ）エステル化反応に用いられる触媒は、マンガン、コバルト、亜鉛、チタン、カルシウムなどの化合物を用いても構わないが、重縮合反応段階での熱分解や異物の発生などの観点から、エステル化反応は無触媒で実施することが好ましい。ここで、（Ａ）エステル化反応は無触媒においてもカルボン酸の自己触媒作用によって、反応は十分に進行する。また、（Ｂ）エステル交換反応に用いられる触媒としては、公知のエステル交換触媒を用いることができる。エステル交換触媒としては、有機マンガン化合物、有機マグネシウム化合物、有機カルシウム化合物、有機コバルト化合物、有機リチウム化合物などが挙げられ、具体的には、炭酸塩、酢酸塩、安息香酸塩、酸化物、水酸化物などがあるが、これに限定されるものではない。
【００３６】
また、（Ｃ）重縮合反応に用いられる触媒は、ゲルマニウム、チタン、アルミニウムなどの化合物などが挙げられ、これを金属元素Ｂを含む金属化合物として用いることができる。上記金属化合物を使用することで、ポリエステル組成物の透明性が良好となり、光学フィルム用途などに適したポリエステル組成物が得られる。ゲルマニウム化合物としては、ゲルマニウムの酸化物、ゲルマニウムアルコキシドなどが挙げられるがこれに限定されない。チタン化合物としては、チタンアルコキシド、チタンアルコキシドの加水分解により得られるチタン酸化物、チタンキレート錯体などが挙げられるがこれに限定されない。アルミニウム化合物としては、水酸化アルミニウム、塩化アルミニウム、硝酸アルミニウム、炭酸アルミニウム、リン酸アルミニウムなどの無機塩アルミニウム化合物、またギ酸アルミニウム、酢酸アルミニウム、プロピオン酸アルミニウム、シュウ酸アルミニウム、安息香酸アルミニウム、テレフタル酸アルミニウムなどのカルボン酸アルミニウム化合物、アルミニウムメトキサイド、アルミニウムエトキサイド、アルミニウムプロポキサイド、アルミニウムブトキサイドなどの有機アルミニウム化合物などが挙げられるがこれに限定されない。上記の金属化合物は、水和物であってもよく、２種以上を併用することもできる。
【００３７】
本発明のポリエステル組成物の製造方法において、Ｃｕ、Ｐｄ、Ｐｔ、Ａｕ、Ｆｅ、Ｚｎの群から選ばれる少なくとも１種の金属元素Ａを含む金属化合物、Ｇｅ、ＴｉまたはＡｌの群から選ばれる少なくとも１種の金属元素Ｂを含む金属化合物、およびアルカリ金属またはアルカリ土類金属の群から選ばれる少なくとも１種の金属元素Ｃを含む金属化合物を添加することが必要である。
【００３８】
本発明のポリエステル組成物の製造方法において、金属元素Ａ、金属元素Ｂおよび金属元素Ｃを含む金属化合物は、前記（Ａ）エステル化反応または（Ｂ）エステル交換反応工程、それに続く（Ｃ）重縮合反応工程のいずれの段階で添加してもよいが、重縮合反応終了前に添加することで、透明性が良好なポリエステル組成物を得ることができる。得られるポリエステル組成物の熱安定性を向上させる点から、金属元素Ａを含有する金属化合物にＣｕ化合物を含むことが特に好ましい。
【００３９】
また、金属元素Ａを含有する金属化合物の添加は、その添加態様などは特に問わない。例えば、上記金属元素Ａを含む酢酸塩、プロピオン酸塩などの脂肪族カルボン酸塩、安息香酸塩などの芳香族カルボン酸塩、硝酸塩、亜硝酸塩、硫酸塩、亜硫酸塩、リン酸塩、ヨウ化物、臭化物、塩化物などのハロゲン化物、水酸化物、酸化物、メチラート、エチラート、エチレングリコラートなどを挙げることができ、これらは２種以上を併用することもできる。この中で、透明性に優れる点から、金属元素Ａの酢酸塩の使用が特に好ましい。また、金属元素Ａを含む金属化合物２種以上を併用することもできる。
【００４０】
本発明のポリエステル組成物に対して、金属元素Ａの添加量は０．０１ｍｏｌ／ｔ以上３０ｍｏｌ／ｔ以下であることが好ましい。添加量の下限としては、０．０５ｍｏｌ／ｔ以上であることがさらに好ましい。また、添加量の上限としては、１０ｍｏｌ／ｔ以下であることがより好ましく、２．５ｍｏｌ／ｔ以下であることがさらに好ましい。上記範囲を満たすことで、透明性の低下を引き起こすことなく、溶融成形時に発生するゲル化異物が少ない良好な熱安定性を有するポリエステル組成物を提供することが可能である。
【００４１】
また、本発明のポリエステル組成物の製造方法において、アルカリ金属またはアルカリ土類金属の群から選ばれる少なくとも１種の金属元素Ｃを含む金属化合物を添加することが必要である。
【００４２】
金属元素Ｃを含む金属化合物の添加は、その添加態様は特に問わないが、ポリエステル組成物の原料となるグリコール成分の溶液として、塩基性を有する状態で添加することが好ましく、アルカリ金属またはアルカリ土類金属の水酸化物のグリコール溶液であることがより好ましく、アルカリ金属水酸化物のグリコール溶液であることがさらに好ましい。その中でも、水酸化カリウムおよび水酸化ナトリウムのグリコール溶液であることが特に好ましい。水酸化カリウムおよび水酸化ナトリウムを用いると、特に透明性の優れるポリエステル組成物が得られる。
【００４３】
金属元素Ｃの添加量を規定しないが、金属元素Ａの添加量Ｍ３（ｍｏｌ／ｔ）と、金属元素Ｃの添加量Ｍ４（ｍｏｌ／ｔ）の比が、式（ＩＩ）を満たすことが好ましい。
０．０１≦Ｍ４／Ｍ３≦３０（ＩＩ）
Ｍ４／Ｍ３を上記の数値範囲内にすることで、透明性がさらに良好となる。Ｍ４／Ｍ３の下限としては、１０以上であることがさらに好ましい。また、Ｍ４／Ｍ３の上限としては、２０以下であることがさらに好ましい。Ｍ４／Ｍ３が０．０１以上であれば、透明性の改善効果が顕著となり、Ｍ４／Ｍ３が３０以下の場合は、過剰な金属元素Ｃを含む金属化合物による着色なども発生しない。
【００４４】
本発明のポリエステル組成物の製造方法において、Ｇｅ、ＴｉまたはＡｌの群から選ばれる少なくとも１種の金属元素Ｂを含む金属化合物を添加する必要がある。金属元素Ｂを含む金属化合物を重縮合触媒として添加することがもっとも好ましい。他の重縮合触媒、例えば、標準酸化還元電位の高いアンチモンを含有する三酸化アンチモンを使用する場合、アルカリ金属元素またはアルカリ土類金属元素を含む金属化合物と併用すると、黒色のアンチモン粒子が形成され、ポリエステル組成物の色調が悪化し、透明性が大幅に低下する。標準酸化還元電位の低いＧｅ、ＴｉまたはＡｌ元素を含む重縮合触媒を使用すると、触媒中の金属元素の還元が起こりにくいため、透明性低下の課題を解決できる。透明性に優れる点から、Ｇｅを含む重縮合触媒を添加することが特に好ましい。また、本発明の効果を損なわない範囲で、重縮合触媒以外の金属元素Ｂを含む金属化合物を添加しても良い。
【００４５】
本発明のポリエステル組成物の製造方法において、ポリエステル組成物に対して金属元素Ｂを含む化合物の添加量が０．０１ｍｏｌ／ｔ以上１０ｍｏｌ／ｔ以下であることが好ましい。含有量の下限としては、０．３ｍｏｌ／ｔ以上であることがさらに好ましい。また、含有量の上限としては、２．０ｍｏｌ／ｔ以下であることがさらに好ましい。上記範囲を満たすことで、黄色く着色がなく、さらに良好な透明性を有するポリエステル組成物を提供することが可能である。
【００４６】
本発明のポリエステル組成物の製造方法は、金属元素Ａを含む金属化合物、金属元素Ｂを含む金属化合物、および金属元素Ｃを含む金属化合物を併用することにより、ポリエステル組成物に優れた熱安定性、さらに良好な透明性を付与できることを見出したものである。金属元素Ａを含む金属化合物を特定量添加することによって、ポリエステル組成物に良好な熱安定性が付与できるが、該金属元素Ａ由来のイオンが多量に存在すると、ポリエステル組成物に着色が発生し易く、また、金属化合物自体がポリエステル組成物中で凝集するとポリエステル組成物の透明性が低下する。本発明では、金属元素Ｃを含む金属化合物を添加することによって、ポリエステル組成物の原料であるジオール成分の一部を脱水反応させ、還元性のあるアルデヒド成分を生成させる。これにより金属元素Ａのイオンを還元し、着色のない金属元素Ａの微粒子をポリエステル組成物重合中に形成させるため、良好な透明性の付与を可能にしている。このような金属微粒子の形成は、金属元素の標準酸化還元電位の影響を受ける。この特定の金属化合物とアルカリ金属元素やアルカリ土類金属元素を含む金属化合物の併用により、金属元素Ａを含む５０ｎｍ以上１．５μｍ以下の粒子をポリエステル組成物中に形成させることが可能である。また、Ｇｅ、ＴｉまたはＡｌ元素を含む金属化合物を添加して重合することにより、さらなる良好な透明性の実現が可能となる。すなわち、本発明において、金属元素Ａを含む金属化合物、金属元素Ｂを含む金属化合物および金属元素Ｃを含む金属化合物の併用は特に重要である。また、金属元素Ａを含む粒子を外部からポリエステル組成物に添加していないにもかかわらず、ポリエステル組成物に特定範囲の粒径を有する金属元素Ａを含む粒子を含有することは本発明の特徴である。
【００４７】
本発明のポリエステル組成物の製造方法において、本発明の効果を十分果たすために、（Ａ）エステル化反応または（Ｂ）エステル交換反応終了から、（Ｃ）重縮合反応終了までの間に金属元素Ａを含む金属化合物、金属元素Ｂを含む金属化合物および金属元素Ｃを含む金属化合物を添加することが好ましい。エステル化反応またはエステル交換反応の終点は反応率が９５％以上となった時点で実質的に反応が終了したものとする。（Ａ）エステル化反応または（Ｂ）エステル交換反応の途中で添加した場合、（Ｃ）重縮合反応段階で金属化合物の凝集または金属粒子粗大化する場合がある。また、（Ｃ）重縮合反応段階の後で添加すると、透明性の改善効果が不十分になる場合がある。
【００４８】
本発明のポリエステル組成物の製造方法において、金属元素Ｃを含む金属化合物を溶媒に溶解した溶液として添加することが好ましく、金属元素Ｃを含む金属化合物のエチレングリコール溶液の形態で添加することがさらに好ましい。上記金属元素Ｃを含む金属化合物存在下で、エチレングリコールは脱水反応し、還元性のあるアルデヒドが生成する。この時、併用している金属元素Ａを含む金属化合物由来の金属イオンとアルデヒドとの反応により、金属イオンは金属微粒子となり、金属イオンによる着色および色調と透明性低下の問題が改善される。また、溶媒に溶解することで、金属微粒子が均一に形成できる。
【００４９】
本発明のポリエステル組成物の製造方法において、金属元素Ａを含む金属化合物と金属元素Ｃを含む金属化合物の溶液を混合して添加することが好ましい。混合して添加することで、より良好な透明性を有するポリエステル組成物が得られる。
【００５０】
溶媒は水、あるいはポリエステルの原料であるグリコールなどを用いることができるが、取り扱い性、得られたポリエステルの品質などの点から原料として使用するグリコールと統一することが好ましく、例えばポリエチレンテレフタレートであればエチレングリコールを用いることが好ましい。
【００５１】
金属元素Ａを含む金属化合物、金属元素Ｂを含む金属化合物および金属元素Ｃを含む金属化合物を添加する際、および添加後は、反応系内を攪拌することが好ましい。攪拌することで添加物をより均一に分散でき、透明性を向上させることができる。
【００５２】
また、本発明のポリエステル組成物の製造方法において、高分子量のポリエステル組成物を得るため、固相重合を行ってもよい。固相重合は、装置・方法は特に限定されないが、ポリエステル組成物を不活性ガス雰囲気下または減圧下で加熱処理することで実施される。不活性ガスはポリエステル組成物に対して不活性なものであればよく、例えば窒素、ヘリウム、炭酸ガスなどを挙げることができるが、経済性から窒素が好ましく用いられる。また、減圧条件では、より高真空にすることが固相重合反応に要する時間を短くできるため有利であり、具体的には１１０Ｐａ以下を保つことが好ましい。
【００５３】
以下、本発明におけるポリエステル組成物の製造方法の具体例を挙げるが、これに制限されない。
２５５℃にて溶解したビスヒドロキシエチルテレフタレート（以降ＢＨＴと呼ぶ）が仕込まれたエステル化反応器に、テレフタル酸とエチレングリコール（テレフタル酸に対し１．１５倍モル）のスラリーを徐々に添加し、エステル化反応を進行させる。反応系内の温度は２４５〜２５０℃になるようにコントロールし、反応率が９５％に到達した段階でエステル化反応を終了とする。
【００５４】
こうして得られた２５５℃のエステル化反応物を重合装置に移送し、リン化合物、金属元素Ａを含む金属化合物、金属元素Ｂを含む金属化合物および金属元素Ｃを含む金属化合物などをエチレングリコール溶液として添加する。これらの操作の際は、エステル化物が固化しないように、系内の温度を２４０〜２５５℃に保つことが好ましい。
【００５５】
その後、重合装置内の温度を２９０℃まで徐々に昇温しながら、重合装置内の圧力を常圧から２５０Ｐａ以下まで徐々に減圧してエチレングリコールを留出させる。所定の撹拌トルクに到達した段階で反応を終了とし、重合装置内を窒素ガスで常圧にし、溶融ポリエステルを冷水中にストランド状に吐出、カッティングし、ポリエステル組成物を得る。  
【００５６】
本発明で得られたポリエステル組成物は、公知の成形加工方法で成形することができ、フィルム、繊維、ボトル、射出成形品など各種製品に加工することができる。
【００５７】
本発明のポリエステル組成物を各製品に加工する際に、本発明の効果を損なわない範囲で各種添加剤、例えば、顔料および染料を含む着色剤、滑剤、帯電防止剤、難燃剤、紫外線吸収剤、抗菌剤、核剤、可塑剤、離型剤などの添加剤を１種以上添加することもできる。
【００５８】
本発明のポリエステル組成物は、熱安定性および透明性に優れることを活かし、フィルム、繊維、ボトル、射出成形品など各製品として利用することができ、特に熱安定性と透明性が優れるため、フィルム用途に好ましく使用できる。
【００５９】
本発明のポリエステル組成物より製造された成形品は、熱安定性および透明性に優れるため、ディスプレイ用部材、農業用資材、園芸用資材、漁業用資材、土木・建築用資材、文具、医療用品、自動車用部品、電気・電子部品またはその他の用途として有用である。
【実施例】
【００６０】
以下に実施例を挙げて本発明をさらに具体的に説明する。
なお、物性の測定方法、効果の評価方法は次の方法に従って行った。
【００６１】
（１）ポリエステル組成物の固有粘度（単位：ｄｌ／ｇ）
オルソクロロフェノール（以降ＯＣＰと呼ぶ）を溶媒として用い、２５℃で測定した。
【００６２】
（２）ポリエステル組成物中Ｃｕ、Ｐｄ、Ｐｔ、Ａｕ、Ｆｅ、Ｚｎ、Ｋ、Ｎａ、Ｌｉ元素の定量（単位：ｍｏｌ／ｔ）
原子吸光分析法（日立製作所：偏光ゼーマン原子吸光光度計１８０−８０。フレーム：アセチレン−空気）にて、元素の確認とその定量を行い、ポリエステル組成物１ｔ中の含有量に換算した。
【００６３】
（３）ポリエステル組成物中のＧｅ、Ｔｉ、Ａｌ、Ｓｂ、Ｍｇ、Ｃａ元素の定量（単位：ｍｏｌ／ｔ）
理学電機（株）製蛍光Ｘ線分析装置（型番：３２７０）を用いて定量を行い、ポリエステル組成物１ｔ中の含有量に換算した。
【００６４】
（４）金属元素を含む粒子の確認、その粒子径の測定、および粒子に含まれる金属元素の分析
０．１μｍ〜０．２μｍの厚みを有するポリエステル組成物の薄膜を作成し、透過型電子顕微鏡（日立製、Ｈ−７６５０）を用いて、粒子および粒子径の確認を行った。粒子径とは、粒子におけるもっとも長い直径のことである。粒子確認後、その薄膜サンプルをＥＤＸ（堀場製作所製、ＳｕｐｅｒＸｅｒｏｐｈｙＳ−７７９ＸＩ）に移し、エネルギー分散型Ｘ線分光法にて測定し、金属元素の確認を行った。
粒子径が５０ｎｍ〜１．５μｍの金属元素Ａを含む粒子を含有する場合は○、含有しない場合は×とした。
【００６５】
（５）ゲル化率（単位：％）
ポリステル組成物を凍結粉砕機（Ｓｐｒｅｘ  ＣｅｒｔｉＰｅｒｐ社製）にて粉砕し、ステンレスビーカーに０．５ｇ秤量した。真空乾燥機を用いて、５０℃で２時間真空乾燥した後、空気と窒素の混合気体で酸素濃度１％とし、試料含有容器に酸素濃度１％の混合気体を配管より通し十分に置換された後に、該容器を３００℃のオイルバスに浸し、酸素濃度１％の窒素流通下（流量０．５Ｌ／分）６時間加熱処理を行った。これを、２０ｍｌのＯＣＰで、１６０℃で１時間溶解し、放冷した。
この溶液を、ガラスフィルター（柴田科学社製、３ＧＰ４０）を使用しろ過、ジクロロメタンにてガラスフィルターを洗浄した。ガラスフィルターを１３０℃で２時間乾燥し、ろ過前後のろ過器の重量の増分より、フィルターに残留したＯＣＰ不溶物（ゲル）の重量を算出し、ＯＣＰ不溶物のポリエステル重量（０．５ｇ）に対する重量分率を求め、ゲル化率（％）とした。
【００６６】
（６）全光線透過率（単位：％）
ポリエステル樹脂組成物を１５０℃で８時間真空乾燥した後、２９０℃に加熱したプレス装置にて厚み１００μｍのシート状成形体を作成した。ＪＩＳ−Ｋ−７３６１−１に基づき、作成した成形体の全光線透過率を、シングルビーム式ヘイズメーターを使用して測定した。
【００６７】
（７）色調（Ｌ値）
重縮合直後の結晶化していないチップ状のポリエステル組成物を測定用セル（φ＝５０ｍｍ、高さ２０ｍｍ）に充填し、色差計（スガ試験機社製、ＳＭカラーコンピュータ型式ＳＭ−Ｔ４５）を用いて、Ｌ値を測定した。
【００６８】
（８）溶液ヘイズ（単位：％）
測定する試料約２ｇをＯＣＰ２０ｍＬに溶解させ、ヘイズメーター（スガ試験機社製）ＨＧＭ−２ＤＰ型を用い、積分球式光電光度法にて測定を行った。
【００６９】
（実施例１）
２５０℃にて溶解したＢＨＴ１０５重量部が仕込まれたエステル化反応器に、テレフタル酸８６重量部とエチレングリコール３７重量部（テレフタル酸に対し１．１５倍モル）からなるスラリーを徐々に添加し、エステル化反応を進行させる。反応系内の温度は２４５〜２５０℃になるようにコントロールし、反応率が９５％に到達した段階でエステル化反応を終了とし、ＢＨＴを得た。
【００７０】
エステル化反応器から１０５重量部のＢＨＴを重合装置へ溶融状態で仕込み、温度を２５５℃とした。その後、得られるポリエステル組成物に対して１．４３ｍｏｌ／ｔ相当のリン酸トリメチルのエチレングリコール溶液を添加した。次いで、０．２６ｍｏｌ／ｔ相当の酢酸銅（ＩＩ）一水和物と３．３３ｍｏｌ／ｔ相当の水酸化カリウムのエチレングリコール混合溶液を添加し、その後０．３４ｍｏｌ／ｔ相当の二酸化ゲルマニウムを添加した。添加後、重合装置内を２９０℃まで徐々に昇温するとともに、圧力を常圧から２５０Ｐａ以下まで減圧し、２９０℃で所定の攪拌トルクを示すまで重合反応させた。重合反応終了後、重合装置内の溶融ポリエステルをストランド状に水槽へ吐出して冷却後、カッティングしてペレット状のポリエステル組成物を得た。得られたポリエステル組成物の特性を表３、５に示す。
得られたポリエステル組成物は、粒子径が５０ｎｍ〜１．５μｍであり、かつＣｕ元素を含有する粒子を確認し、熱安定性および透明性のいずれも良好であった。
【００７１】
（実施例２〜２８、比較例１〜６）
金属元素Ａを含む金属化合物、金属元素Ｂを含む金属化合物および金属元素Ｃを含む金属化合物の種類、および添加量を表１、２のように変更した以外は、実施例１と同様にしてポリエステル組成物を得た。得られたポリエステル組成物の特性を表３〜６に示す。
実施例２〜１１で得られたポリエステル組成物は、粒子径が５０ｎｍ〜１．５μｍの金属元素Ａを含有する粒子を確認し、熱安定性および透明性は合格レベルであった。
実施例１２で得られたポリエステル組成物は、酢酸銅（ＩＩ）一水和物の代わりに硫酸銅（ＩＩ）を使用した。実施例１と比べ、全光線透過率は低下傾向ではあるが合格であった。
実施例１３で得られたポリエステル組成物は、酢酸銅（ＩＩ）一水和物の代わりにヨウ化銅（Ｉ）を使用した。実施例１と比べ、全光線透過率の低下が見られたが合格であった。
実施例１４〜１８で得られたポリエステル組成物は、酢酸銅（ＩＩ）一水和物の代わりに酢酸パラジウム（ＩＩ）、硝酸白金（ＩＩ）、酢酸金（ＩＩＩ）、酢酸鉄（ＩＩ）、酢酸亜鉛（ＩＩ）を使用した。実施例１の酢酸銅（ＩＩ）一水和物添加時と比べ、ゲル化率は増加傾向であるが、合格レベルであった。
実施例１９〜２４で得られたポリエステル組成物は、二酸化ゲルマニウムのかわりにテトラ-n-ブトキシチタン、水酸化アルミニウムを使用した。熱安定性および透明性は合格レベルであった。
実施例２５、２６で得られたポリエステル組成物は、水酸化カリウムの代わりに水酸化ナトリウム、水酸化リチウムを使用した。熱安定性および透明性は良好であり、水酸化カリウム添加時と比べ、全光線透過率は低下傾向であるが合格であった。
実施例２７、２８で得られたポリエステル組成物は、水酸化カリウムの代わりに水酸化マグネシウム、水酸化カルシウムを使用した。水酸化マグネシウムおよび水酸化カルシウムのエチレングリコールへの溶解性は低かった。水酸化カリウム添加時と比べ、全光線透過率は低下傾向であるが、合格レベルであった。
比較例１〜３で得られたポリエステル組成物は、重縮合触媒として三酸化アンチモンを添加した。透明性が低く、不合格であった。
比較例４で得られたポリエステル組成物は、水酸化カリウムを添加したが、金属元素Ａを含む金属化合物を添加していないため、ゲル化率は高くなり熱安定性が不合格であった。
比較例５〜６で得られたポリエステル組成物は、酢酸銅（ＩＩ）一水和物を添加したが、金属元素Ｃを含む金属化合物を添加していないため、透明性が低下し、全光線透過率が不合格であった。また、Ｃｕ元素を含有する粒子を確認したが、その粒径が５０ｎｍ以上１．５μｍ以下のものは存在せず、１．８μｍ以上であった。
【００７２】
（実施例２９）
２５０℃にて溶解したＢＨＴ１０５重量部が仕込まれたエステル化反応器に、テレフタル酸８６重量部とエチレングリコール３７重量部（テレフタル酸に対し１．１５倍モル）からなるスラリーを徐々に添加し、エステル化反応を進行させる。反応系内の温度は２４５〜２５０℃になるようにコントロールし、反応率が９５％に到達した段階でエステル化反応を終了とし、ＢＨＴを得た。
エステル化反応器から１０５重量部のＢＨＴを重合装置へ溶融状態で仕込み、温度を２５５℃とした。その後、得られるポリエステル樹脂に対して、１．４３ｍｏｌ／ｔ相当のリン酸トリメチルのエチレングリコール溶液と、０．３４ｍｏｌ／ｔ相当の二酸化ゲルマニウムのエチレングリコール溶液を添加し、反応を開始した。２９０℃で所定の攪拌トルクの８０％を示すまで重合反応させた後、重合装置内を常圧に戻し、０．２６ｍｏｌ／ｔ相当の酢酸銅（ＩＩ）一水和物と３．３３ｍｏｌ／ｔ相当の水酸化カリウムのエチレングリコール混合溶液を添加した。添加後、重合装置内の圧力を常圧から２５０Ｐａ以下まで再度減圧し、所定の攪拌トルクを示すまで重合反応させた。得られたポリエステル組成物の特性を表４、６に示す。
得られたポリエステル組成物は、熱安定性および透明性は良好であった。
【００７３】
（実施例３０）
酢酸銅（ＩＩ）一水和物と水酸化カリウムを混合溶液にせず、固体状態で別々で添加した以外、実施例１と同様に実施した。得られたポリエステル組成物の特性を表４、６に示す。
得られたポリエステル組成物は、実施例１と比べ、全光線透過率が低下したが、合格レベルであった。
【００７４】
（実施例３１）
酢酸銅（ＩＩ）一水和物と水酸化カリウムのエチレングリコール溶液を混合せず、別々で添加した以外、実施例１と同様に実施した。得られたポリエステル組成物の特性を表４、６に示す。
得られたポリエステル組成物は、熱安定性および透明性とも良好であった。
【００７５】
【表１】
2018178030.tif 000002
【００７６】
【表２】
2018178030.tif 000003
【００７７】
【表３】
2018178030.tif 000004
【００７８】
【表４】
2018178030.tif 000005
【００７９】
【表５】
2018178030.tif 000006
【００８０】
【表６】
2018178030.tif 000007